(57)【要約】【課題】不飽和アルデヒドおよび／または不飽和カルボン酸、好ましくはアクロレインおよび／またはアクリル酸、メタクロレインおよび／またはメタクリル酸を高収率で製造することが可能な触媒およびその触媒を用いた不飽和アルデヒドおよび／または不飽和カルボン酸の製造方法を提供する。【解決手段】不飽和アルデヒドおよび／または不飽和カルボン酸を製造する触媒として、モリブデンおよびビスマスを必須成分とし、さらに、モリブデン原料として使用するモリブデン酸アンモニウムと水の混合物の濁度が３０ＮＴＵ以下であることによって、不飽和アルデヒドおよび／または不飽和カルボン酸がより高収率で得られることを見出した。【選択図】なし【特許請求の範囲】
【請求項１】
モリブデン及びビスマスを必須の活性成分とする不飽和アルデヒドおよび／または不飽和カルボン酸製造用触媒であって、触媒活性成分の組成が下記一般式（Ｉ）
Ｍｏ１２  Ｂｉａ  Ｕｂ  Ｘｃ  Ｙｄ  Ｚｅ  Ｏｆ  （Ｉ）
（ここで、Ｍｏ、Ｂｉ、Ｏはそれぞれ、モリブデン、ビスマスおよび酸素を示し、Ｕはコバルト、ニッケル及び鉄から選ばれる少なくとも１種の元素、Ｘはマグネシウム（Ｍｇ）、カルシウム（Ｃａ）、マンガン（Ｍｎ）、銅（Ｃｕ）、亜鉛（Ｚｎ）、セリウム（Ｃｅ）及びサマリウム（Ｓｍ）からなる群から選ばれる少なくとも１種の元素であり、Ｙはホウ素（Ｂ）、リン（Ｐ）、砒素（Ａｓ）、アンチモン（Ｓｂ）、タングステン（Ｗ）、ケイ素（Ｓｉ）及びアルミニウム（Ａｌ）からなる群から選ばれる少なくとも１種の元素であり、Ｚはナトリウム（Ｎａ）、カリウム（Ｋ）、ルビジウム（Ｒｂ）及びセシウム（Ｃｓ）からなる群より選ばれる少なくとも１種の元素をそれぞれ示す。（ａ）から（ｅ）は各成分の原子比率を表し、０＜ａ≦１０、０≦ｂ≦４０、０≦ｃ≦１０、０≦ｄ≦１０、０≦ｅ≦６であり、ｆは触媒成分の酸化度で決定される数値である。）で表され、モリブデン原料として使用するモリブデン酸アンモニウムと水の混合物の濁度が３０ＮＴＵ以下であることを特徴とする不飽和アルデヒドおよび／または不飽和カルボン酸製造用触媒。
【請求項２】
モリブデン酸アンモニウムと水との混合物を０℃〜６０℃の条件下で調製し、次いで該混合物と他の成分元素及び必要により水を混合して混合物を得た後、これを乾燥、焼成する工程を含む請求項１に記載の不飽和アルデヒドおよび／または不飽和カルボン酸製造用触媒の製造方法。
【請求項３】
請求項１に記載の触媒の存在下、アルケンを気相接触酸化することを特徴とする不飽和アルデヒドおよび／または不飽和カルボン酸の製造方法。
【発明の詳細な説明】
【技術分野】
【０００１】
本発明は、アルケンをモリブデンおよびビスマスを含む触媒の存在下に分子状酸素又は分子状酸素含有ガスにより気相接触部分酸化して対応する不飽和アルデヒドおよび／または不飽和カルボン酸を製造する際に用いる触媒およびその製造方法ならびに、その触媒を使用した不飽和アルデヒドおよび／または不飽和カルボン酸の製造方法に関する。
【背景技術】
【０００２】
プロピレンを分子状酸素により気相接触部分酸化して、アクロレイン及びアクリル酸を工業的に製造する場合、種々の問題が生じる。その一つとして、複合金属酸化物触媒（以下、「触媒」と表記）がさらされる温度が高くなるにつれて触媒の劣化が加速することが知られている。また、過剰な酸化反応が起こり、目的生成物の収率が低下することも広く知られている。そこで、目的生成物の生産性を上げるためには、原料の濃度や空間速度を増大させ、それに伴って、反応浴温度を上昇させる必要がある。しかし、前述のとおり反応浴温度が高いと触媒寿命が短くなってしまう問題がある。さらにプロピレンなどの気相接触部分酸化は発熱反応であるため、触媒層に局所的な高温部（ホットスポット）が発生し、触媒劣化および収率低下が顕著になる。これらの課題に対し、従来技術ではさまざまな提案がなされている。例えば、特開２００１−２２６３０２号公報（特許文献１）には、占有容積と焼成温度、および／またはアルカリ金属元素の種類および／または量とが異なる複数種の触媒を準備し多管式酸化反応器の管軸方向に原料ガス入口から出口に向かって活性が高くなるよう充填することでホットスポット温度を抑制する方法が記載されている。この方法は、高濃度の原料ガスを導入する入口側において活性を抑えた触媒を充填することで過剰な発熱を抑えることを目的としている。しかし、占有容積による活性調節では、反応管径によって触媒の占有容積の大きさが制限されるため十分な効果が得られない場合がある、もしくは触媒が均一に充填されないことで設計した反応場が実現されず十分な触媒性能が発揮されない可能性がある。また、特開平６−１９２１４４号公報（特許文献２）では、原料ガス入口側から出口側へ向かって触媒の担持量を多くして触媒活性に序列をつけることによって原料ガス入口側におけるホットスポット温度を抑制し、高活性な触媒が充填されている出口側においてはプロセス上必要とされる原料の転化率まで気相接触部分酸化反応を到達させるという方法が記載されている。しかしながら、低い担持量である原料ガス入口側の触媒は寿命が短く、一方で原料ガス出口側の触媒は活性成分量が多いため触媒活性成分の層が厚くなることで反応熱が触媒内に蓄熱され選択性が低下する課題がある。また特表２００７−５１１５６５号公報（特許文献３）によれば、リング形状触媒を使用することで、ホットスポット温度を抑制し、高負荷の状況下における反応に対応できる方法が記載されている。しかし、リング形状触媒は、多管式酸化反応器へ充填するときに形状の特性上、均一に充填することが困難であり、また成型方法の特性上、機械的強度が低いために触媒が崩れ粉化が起こり、反応管が詰まるだけでなく、触媒活性成分が抜け落ちてしまうことで触媒性能が十分に発揮されないことも大きな課題である。さらに、特開２００１−０４８８１７号公報（特許文献４）では、各反応管内の触媒層を管軸方向に２層以上に分割して設けた反応帯に、ビスマスおよび鉄の量を変更した触媒を、原料ガス入口から出口に向かってビスマスおよび鉄の総量が少なくなるように充填することで、モリブデン成分の昇華を抑制して、長期にわたり安定して、かつ高収率でアクロレインおよびアクリル酸を製造する技術が開示されている。
【先行技術文献】
【特許文献】
【０００３】
【特許文献１】特開２００１−２２６３０２号公報
【特許文献２】特開平６−１９２１４４号公報
【特許文献３】特表２００７−５１１５６５号公報
【特許文献４】特開２００１−０４８８１７号公報
【発明の概要】
【発明が解決しようとする課題】
【０００４】
アルケンの気相接触部分酸化反応により対応する不飽和アルデヒドおよび／または不飽和カルボン酸を製造する方法は既に一部工業化されているものもあるが、さらなる触媒の性能や使用方法の改良が求められている。多管式酸化反応器を使用してアルケンから対応する不飽和アルデヒドおよび／またはカルボン酸を多く製造しようとする際には、単位触媒体積に対するアルケンの供給負荷が高くなり、反応浴温度を上げる必要が生じる。これは結果的に触媒層内の温度を上げることになり、経時的な触媒活性および／または選択性の低下をもたらすことで目的生成物の収率が低下するため長期間の使用という観点で問題となる。触媒の活性向上は反応浴温度の低下、ランニングコストの低下、触媒の長寿命化を可能にし、目的生成物の収率向上は製造コストを大幅に低下させることが可能となる。また、この気相接触部分酸化反応に用いられる触媒の成型方法が打錠成型、押し出し成型、コーティング成型その他いかなる方法であっても機械的強度が結果的に低い場合には、触媒を多管式酸化反応器へ充填するときに触媒の粉化および触媒活性成分の剥離により多管式酸化反応器内が詰まり、異常な圧力上昇を招くことになる。つまり、触媒本来の優れた活性および選択性を発揮させるためには機械的強度の高い触媒が必要となる。さらに、反応浴温度を低下させるためには高活性な触媒が必要であるが、従来技術では触媒の高活性化によって大幅な選択性の低下が伴うため、高選択性を維持した高活性触媒を製造し、それらを効果的に組み合わせ目的生成物を製造する技術に課題がある。とりわけ、高活性な触媒は使用方法を十分に検討した上で使用しなければホットスポット温度が高くなり過ぎてしまい収率低下を引き起こし、さらには暴走反応を引き起こしかねない。したがって、本発明は、不飽和アルデヒドおよび／または不飽和カルボン酸、好ましくはアクロレインおよび／またはアクリル酸、メタクロレインおよび／またはメタクリル酸を高収率で製造することが可能な技術を提供することを目的としている。
【課題を解決するための手段】
【０００５】
すなわち本発明は、
（１）モリブデン及びビスマスを必須の活性成分とする不飽和アルデヒドおよび／または不飽和カルボン酸製造用触媒であって、触媒活性成分の組成が下記一般式（Ｉ）
Ｍｏ１２  Ｂｉａ  Ｕｂ  Ｘｃ  Ｙｄ  Ｚｅ  Ｏｆ  （Ｉ）
（ここで、Ｍｏ、Ｂｉ、Ｏはそれぞれ、モリブデン、ビスマスおよび酸素を示し、Ｕはコバルト、ニッケル及び鉄から選ばれる少なくとも１種の元素、Ｘはマグネシウム（Ｍｇ）、カルシウム（Ｃａ）、マンガン（Ｍｎ）、銅（Ｃｕ）、亜鉛（Ｚｎ）、セリウム（Ｃｅ）及びサマリウム（Ｓｍ）からなる群から選ばれる少なくとも１種の元素であり、Ｙはホウ素（Ｂ）、リン（Ｐ）、砒素（Ａｓ）、アンチモン（Ｓｂ）、タングステン（Ｗ）、ケイ素（Ｓｉ）及びアルミニウム（Ａｌ）からなる群から選ばれる少なくとも１種の元素であり、Ｚはナトリウム（Ｎａ）、カリウム（Ｋ）、ルビジウム（Ｒｂ）及びセシウム（Ｃｓ）からなる群より選ばれる少なくとも１種の元素をそれぞれ示す。（ａ）から（ｅ）は各成分の原子比率を表し、０＜ａ≦１０、０≦ｂ≦４０、０≦ｃ≦１０、０≦ｄ≦１０、０≦ｅ≦６であり、ｆは触媒成分の酸化度で決定される数値である。）で表され、モリブデン原料として使用するモリブデン酸アンモニウムと水の混合物の濁度が３０ＮＴＵ以下であることを特徴とする不飽和アルデヒドおよび／または不飽和カルボン酸製造用触媒、
（２）モリブデン酸アンモニウムと水との混合物を０℃〜６０℃の条件下で調製し、次いで該混合物と他の成分元素及び必要により水を混合して混合物を得た後、これを乾燥、焼成する工程を含む（１）に記載の不飽和アルデヒドおよび／または不飽和カルボン酸製造用触媒の製造方法、
（３）（１）に記載の触媒の存在下、アルケンを気相接触酸化することを特徴とする不飽和アルデヒドおよび／または不飽和カルボン酸の製造方法、
に関する。
【発明の効果】
【０００６】
本発明の触媒を使用することによって、不飽和アルデヒドおよび／または不飽和カルボン酸の製造において、不飽和アルデヒドおよび／または不飽和カルボン酸を高収率で製造することができる。
【発明を実施するための形態】
【０００７】
以下、本発明にかかる不飽和アルデヒドおよび／または不飽和カルボン酸製造用触媒およびその製法について詳しく説明するが、本発明の範囲はこれらの説明に拘束されることなく、以下の例示以外についても本発明の趣旨を損なわない範囲で適宜変更し、実施することができる。
【０００８】
本発明における不飽和アルデヒドおよび／または不飽和カルボン酸製造用の触媒は、必須成分としてモリブデンおよびビスマスを含む触媒であり、触媒活性成分の組成は下記一般式（Ｉ）で表すことができる。
Ｍｏ１２  Ｂｉａ  Ｕｂ  Ｘｃ  Ｙｄ  Ｚｅ  Ｏｆ  （Ｉ）
（ここで、Ｍｏ、Ｂｉ、Ｏはそれぞれ、モリブデン、ビスマスおよび酸素を示し、Ｕはコバルト、ニッケル及び鉄から選ばれる少なくとも１種の元素、Ｘはマグネシウム（Ｍｇ）、カルシウム（Ｃａ）、マンガン（Ｍｎ）、銅（Ｃｕ）、亜鉛（Ｚｎ）、セリウム（Ｃｅ）及びサマリウム（Ｓｍ）からなる群から選ばれる少なくとも１種の元素であり、Ｙはホウ素（Ｂ）、リン（Ｐ）、砒素（Ａｓ）、アンチモン（Ｓｂ）、タングステン（Ｗ）、ケイ素（Ｓｉ）及びアルミニウム（Ａｌ）からなる群から選ばれる少なくとも１種の元素であり、Ｚはナトリウム（Ｎａ）、カリウム（Ｋ）、ルビジウム（Ｒｂ）及びセシウム（Ｃｓ）からなる群より選ばれる少なくとも１種の元素をそれぞれ示す。（ａ）から（ｅ）は各成分の原子比率を表し、０＜ａ≦１０、０≦ｂ≦４０、０≦ｃ≦１０、０≦ｄ≦１０、０≦ｅ≦６であり、ｆは触媒成分の酸化度で決定される数値である。）
さらに、本発明の触媒は、モリブデンの原料と水の混合物としての濁度が３０ＮＴＵ以下のモリブデン酸アンモニウムを用いて得られた触媒である。ここで、濁度とは水の濁りの程度を表すもので，視覚濁度，透過光濁度，散乱光濁度及び積分球濁度に区分し表示するものであり、ＪＩＳ  Ｋ０１０１（「工業用水試験方法」）に定めがある。本発明においては、ホルマジン溶液を基準としたＮＴＵを濁度の尺度として用いた。このＮＴＵとは（Ｎｅｐｈｅｌｏｍｅｔｒｉｃ  Ｔｕｒｂｉｄｉｔｙ  Ｕｎｉｔｓ）比濁計濁度単位であり、ホルマジンを標準液として、散乱光を測定した場合の測定単位である。本発明に記載する濁度（ＮＴＵ）は、モリブデン酸アンモニウムと水の混合物において、モリブデン酸アンモニウムの濃度を３０重量％にした混合物、すなわち、モリブデン酸アンモニウム１重量部に対し、精製水２．３重量部を加え２３℃において１５分間撹拌した後、基準液として精製水を用いた濁度計（特に限定はしないがＬａＭｏｔｔｅ社製２０２０ｅを使用するのが好ましい）にて測定した数値である。
【０００９】
本発明の触媒は、不飽和アルデヒドおよび／または不飽和カルボン酸製造用の触媒として、濁度が３０ＮＴＵ以下であるモリブデン酸アンモニウムと水の混合物に、さらにビスマス含有化合物を混合して得られる。好ましくは、次いで、鉄、コバルト、ニッケルの中から選択される少なくとも１種の元素から成る化合物を混合して得られる。
【００１０】
濁度が３０ＮＴＵ以上のモリブデン酸アンモニウムを用いると、モリブデンおよびビスマスを含む触媒中にモリブデンが均一に配置されず、優れた性能の触媒が得られなくなると推察される。
【００１１】
以下、本発明にかかる本触媒の製造方法についてさらに具体的に説明する。
工程ａ）調製
一般に触媒を構成するモリブデン以外の各元素の出発原料は特に制限されるものではない。モリブデン成分原料としてはモリブデン酸アンモニウムを用いる。このモリブデン酸アンモニウムにはジモリブデン酸アンモニウム、テトラモリブデン酸アンモニウム、ヘプタモリブデン酸アンモニウム等、複数種類の化合物が存在するが、その中でもヘプタモリブデン酸アンモニウムを使用することが好ましい。ビスマス成分原料としては硝酸ビスマス、次炭酸ビスマス、硫酸ビスマス、酢酸ビスマスなどのビスマス塩、三酸化ビスマス、金属ビスマスなどを用いることができるが、好ましくは硝酸ビスマスを使用した場合に高性能な触媒が得られる傾向がある。鉄、コバルト、ニッケル及びその他の元素の原料としては通常は酸化物あるいは熱によって酸化物になり得る硝酸塩、炭酸塩、有機酸塩、水酸化物等又はそれらの混合物を用いることができる。例えば、モリブデン酸アンモニウムと水を混合する際、モリブデン酸アンモニウムを０℃〜６０℃、好ましくは２０℃〜６０℃の水と混合すると高性能な触媒が得られる。なお、モリブデン酸アンモニウムを０℃〜６０℃の条件下にて水と混合しても良いし、いったんモリブデン酸アンモニウムと水との混合物を調製してから混合物の温度を０℃〜６０℃に調整しても良い。混合する水の温度が６０℃を超えるとモリブデン酸アンモニウムの混合物から錯体を形成するアンモニアが脱離しやすくなり、触媒性能が低下する場合がある。逆に温度が低すぎても、モリブデン酸アンモニウムの溶解度が下がり、触媒性能が低下する場合がある。また、モリブデン酸アンモニウムの溶解に時間を要するため触媒の製造効率が低下し、好ましくない。なお、このモリブデン酸アンモニウムと水の混合物に、鉄成分原料及び／またはコバルト成分原料及び／またはニッケル成分原料を所望の比率で１０℃〜８０℃の条件下にて水に混合させたもの、および／またはＺ成分原料を混合し、２０℃〜９０℃の条件下にて１時間程度加熱撹拌した後、ビスマス成分原料を混合した混合物と、必要に応じＸ成分原料、Ｙ成分原料とを添加して触媒成分を含有する混合物を得る。Ｘ成分、Ｙ成分を添加する場合、原料としては酸化物あるいは強熱することにより酸化物になり得る硝酸塩、炭酸塩、有機酸塩、水酸化物等又はそれらの混合物を用いることが好ましい。以降、これら混合物を、調合液（Ａ）と称する。ここで、調合液（Ａ）は必ずしもすべての触媒構成元素を含有する必要はなく、その一部の元素または一部の量を調合より後の工程で添加してもよい。また、調合液（Ａ）を調合する際に各成分原料を混合する水の量や、混合のために硫酸や硝酸、塩酸、酒石酸、酢酸などの酸を加える場合には、原料が溶解するのに十分な混合物中の酸濃度が例えば５重量％〜９９重量％の範囲の中で適していないと調合液（Ａ）の形態が粘土状の塊となる場合があり、これは優れた触媒にはならない。調合液（Ａ）の形態としては混合物が優れた触媒として好ましい。
【００１２】
工程ｂ）乾燥
次いで上記で得られた調合液（Ａ）を乾燥し、乾燥粉体とする。乾燥方法は、調合液（Ａ）を完全に乾燥できる方法であれば特に制限はないが、例えばドラム乾燥、凍結乾燥、噴霧乾燥、蒸発乾固等が挙げられる。これらのうち本発明においては、混合物から短時間に粉体又は顆粒に乾燥することができる噴霧乾燥が特に好ましい。噴霧乾燥の乾燥温度は混合物の濃度、送液速度等によって異なるが概ね乾燥機の出口における温度が７０℃〜１５０℃である。また、この際得られる乾燥紛体の平均粒径が１０μｍ〜７００μｍとなるよう乾燥するのが好ましい。こうして乾燥粉体（Ｂ）を得る。
【００１３】
工程ｃ）予備焼成
得られた乾燥紛体（Ｂ）は空気流通下で２００℃〜６００℃で、好ましくは３００℃〜６００℃で焼成することで触媒の成型性、機械的強度、触媒性能が向上する傾向がある。焼成時間は１時間〜１２時間が好ましい。こうして予備焼成紛体（Ｃ）を得る。
【００１４】
工程ｄ）成型
成型方法に特に制限はないが円柱状、リング状に成型する際には打錠成型機、押し出し成型機などを用いた方法が好ましい。さらに好ましくは、球状に成型する場合であり、成型機で予備焼成紛体（Ｃ）を球形に成型しても良いが、予備焼成紛体（Ｃ）（必要により成型助剤、強度向上剤を含む）を不活性なセラミック等の担体に担持させる方法が好ましい。ここで担持方法としては転動造粒法、遠心流動コーティング装置を用いる方法、ウォッシュコート方法等が広く知られており、予備焼成紛体（Ｃ）を担体に均一に担持できる方法で有れば特に限定されないが、触媒の製造効率や調製される触媒の性能を考慮した場合、より好ましくは固定円筒容器の底部に、平らな、あるいは凹凸のある円盤を有する装置で、円盤を高速で回転させることにより、容器内にチャージされた担体を、担体自体の自転運動と公転運動の繰り返しにより激しく撹拌させ、ここに予備焼成紛体（Ｃ）並びに必要により、成型助剤及び／または強度向上剤を添加することにより粉体成分を担体に担持させる方法が好ましい。尚、担持に際して、バインダーを使用するのが好ましい。用いうるバインダーの具体例としては、水やエタノール、メタノール、プロパノール、多価アルコール、高分子系バインダーのポリビニルアルコール、無機系バインダーのシリカゾル水溶液等が挙げられるが、エタノール、メタノール、プロパノール、多価アルコールが好ましく、エチレングリコール等のジオールやグリセリン等のトリオール等がより好ましい。グリセリン水溶液を適量使用することにより成型性が良好となり、機械的強度の高い、高性能な触媒が得られ、具体的にはグリセリンの濃度５重量％以上の水溶液を使用した場合に特に高性能な触媒が得られる傾向がある。これらバインダーの使用量は、予備焼成紛体（Ｃ）１００重量部に対して通常２〜８０重量部である。不活性担体は、通常２〜８ｍｍ程度のものを使用し、これに予備焼成紛体（Ｃ）を担持させるが、その担持量は触媒使用条件、たとえば反応原料の空間速度、原料濃度などの反応条件を考慮して決定されるものであるが、通常２０重量％〜８０重量％である。ここで担持率は以下の式（３）で表記される。
式（３）担持率（重量％）＝１００×成型に使用した予備焼成紛体（Ｃ）の重量／（成型に使用した予備焼成紛体（Ｃ）の重量＋成型に使用した不活性担体の重量）
こうして成型体（Ｄ）を得る。
【００１５】
工程ｅ）焼成
成型体（Ｄ）は２００℃〜６００℃の温度で１〜１２時間程度焼成することで触媒活性、選択性が向上する傾向にある。焼成温度は４００℃以上６００℃以下が好ましく、５００℃以上６００℃以下がより好ましい。原子比率が異なる触媒の最適な焼成温度は異なるため、触媒の原子比率を変更した場合には、その原子比率において最適な温度で焼成すると優れた性能の触媒が得られる傾向がある。流通させるガスとしては空気が簡便で好ましいが、その他に不活性ガスとして窒素、二酸化炭素、窒素酸化物含有ガス、アンモニア含有ガス、水素ガスおよびそれらの混合物を使用することも可能である。こうして触媒（Ｅ）を得る。触媒（Ｅ）の機械的強度は、触媒組成の原子比率によっても大きく影響され、すなわち原子比率を調節することにより生成される化合物の種類や同じ化合物でも結晶構造の相形態が異なることに影響を受ける。また調合工程や乾燥工程で生成される複合金属酸化物粒子の直径や粒子の幾何学的構造、その凝集形態が変化するため、複合金属酸化物中の化合物結晶の強度のようなミクロな物性や例えば予備焼成紛体の粒度分布のようなマクロな物性の変化によっても影響を受ける。各工程の調製方法だけでなく原子比率の影響も含めて総括された物性が最終的に調製される触媒の機械的強度を決定する。
【００１６】
この方法によって得られる複合金属酸化物を触媒として使用するアルケンの接触気相酸化反応は、原料ガス組成として１容量％〜１０容量％のアルケン、５容量％〜１８容量％の分子状酸素、０容量％〜６０容量％の水蒸気及び２０容量％〜７０容量％の不活性ガス、例えば窒素、炭酸ガスなどからなる混合ガスを前記のようにして調製された触媒上に２５０℃〜４５０℃の温度範囲及び常圧〜１０気圧の圧力下、アルケンの供給負荷を６０ｈｒ−１〜２００ｈｒ−１の空間速度で導入することによって遂行されるが、本発明をより効果的に発揮するには１００ｈｒ−１〜２００ｈｒ−１の空間速度とするのが好ましく、さらには１２０ｈｒ−１〜２００ｈｒ−１の空間速度で実行するのがより好ましい。ここで、アルケン空間速度（ＳＶ０）とは原料負荷を意味し、例えばアルケン空間速度（ＳＶ０）１００ｈｒ−１で導入するとは、１時間あたり単位触媒体積の１００倍（標準状態換算）のアルケンを供給し気相接触酸化反応を実行することである。本発明において、アルケンとは、その分子内脱水反応においてアルケンを生じるアルコール類、例えばターシャリーブタノールも含めたものとする。
【実施例】
【００１７】
以下、具体例を挙げて実施例を示したが、本発明はその趣旨を逸脱しない限り実施例に限定されるものではない。
【００１８】
実施例１
触媒１
濁度が６ＮＴＵであるヘプタモリブデン酸アンモニウム１０００ｇを５０℃に加温した純水３８００ｇに混合させた。次に、硝酸カリウム４．５ｇを純水５１．２ｇに混合させて、上記溶液に加えた。次に、硝酸第二鉄３３３．７ｇ、硝酸コバルト７１４．３ｇ及び硝酸ニッケル３８４．３ｇを６０℃に加温した純水７５９．１ｍｌに溶解させた。これらの溶液を、撹拌しながら徐々に混合した。続いて純水３２３．１ｍｌに硝酸（６０重量％）９７．４ｇを加えて硝酸ビスマス３８２．４ｇを加え完全溶解させた溶液を上記溶液に加え、撹拌混合した。得られた混合物をスプレードライ法にて乾燥し、得られた乾燥紛体を最高温度４４０℃で６時間予備焼成した。予備焼成紛体に対して５重量％分の結晶性セルロースを添加し、十分混合した後、転動造粒法にてバインダーとして３３重量％グリセリン溶液を用い、シリカ、アルミナを主成分とした直径４．５ｍｍの不活性な球状担体に、担持量が５０重量％となるように球状に担持成型した。次に５１０℃で４時間焼成を行って、本発明の平均粒径５．２ｍｍの球状触媒１を得た。仕込み原料から計算される触媒は、次の原子比率を有する複合金属酸化物であった。
Ｍｏ：Ｂｉ：Ｆｅ：Ｃｏ：Ｎｉ：Ｋ＝１２：１．７：１．８：５．２：２．８：０．１
【００１９】
比較例１
触媒２
触媒１におけるヘプタモリブデン酸アンモニウムと水の混合物の濁度が４７ＮＴＵのものを使ったことで比較用の触媒２を得た。
【００２０】
比較例２
触媒３
触媒１におけるヘプタモリブデン酸アンモニウムと水の混合物の濁度が１０５ＮＴＵのものを使ったことで比較用の触媒３を得た。
【００２１】
実施例２
熱媒体としてアルミナ粉末を空気により流動させるためのジャケットにおいて、内径２２．２ｍｍのステンレス製反応器に触媒１を６８ｍｌ充填し、反応浴温度を３２７℃にした。ここに原料モル比がプロピレン：酸素：窒素：水＝１：１．７：６．４：３．０となるようにプロピレン、空気、水の供給量を設定したガスを空間速度８６２ｈ−１で酸化反応器内へ導入を実施し、アクロレイン収率、アクリル酸収率を求めた結果を表１に示す。
【００２２】
比較例３
実施例２において触媒２へ変更した以外は同様にプロピレンの酸化反応を実施し、アクロレイン収率、アクリル酸収率を求めた結果を表１に示す。
【００２３】
比較例４
実施例２において触媒３へ変更した以外は同様にプロピレンの酸化反応を実施し、アクロレイン収率、アクリル酸収率を求めた結果を表１に示す。
【００２４】
【表１】
2015147188.tif 000002
【００２５】
このように、本発明の技術を用いることによって不飽和アルデヒドおよび／または不飽和カルボン酸を製造する方法において、不飽和アルデヒドおよび／または不飽和カルボン酸を高収率で製造することが可能となる。